(57)【特許請求の範囲】
【請求項１】
重量％で、Ｃｏを１２〜１５％、Ｃｒを１８〜２１％、Ｍｏを３.５〜５％、Ｃを０.０２〜０.１％、Ｔｉを２.７５％以下、Ａｌを１.６％〜４．５％含み、残部はＮｉおよび不可避的不純物からなることを特徴とする耐高温硫化腐食性Ｎｉ基合金。
【請求項２】
重量％で、Ｃｏを１２〜１５％、Ｃｒを１８〜２１％、Ｍｏを３.５〜５％、Ｃを０.０２〜０.１％、Ｔｉを２.０％以下、Ａｌを１.６％〜４．５％含み、残部はＮｉおよび不可避的不純物からなることを特徴とする耐高温硫化腐食性Ｎｉ基合金。
【請求項３】
重量％で、Ｃｏを１２〜１５％、Ｃｒを１８〜２１％、Ｍｏを３.５〜５％、Ｃを０.０２〜０.１％、Ｔｉを１.０〜２.０％、Ａｌを１.６％〜４．５％含み、残部はＮｉおよび不可避的不純物からなることを特徴とする耐高温硫化腐食性Ｎｉ基合金。
【請求項４】
重量％で、Ｃｏを１２〜１５％、Ｃｒを１８〜２１％、Ｍｏを３.５〜５％、Ｃを０.０２〜０.１％、Ｔｉを２.７５％以下、Ａｌを１.６〜４.０％含み、残部はＮｉおよび不可避的不純物からなることを特徴とする耐高温硫化腐食性Ｎｉ基合金。
【請求項５】
重量％で、Ｃｏを１２〜１５％、Ｃｒを１８〜２１％、Ｍｏを３.５〜５％、Ｃを０.０２〜０.１％、Ｔｉを２.０％以下、Ａｌを１.６〜４.０％含み、残部はＮｉおよび不可避的不純物からなることを特徴とする耐高温硫化腐食性Ｎｉ基合金。
【請求項６】
重量％で、Ｃｏを１２〜１５％、Ｃｒを１８〜２１％、Ｍｏを３.５〜５％、Ｃを０.０２〜０.１％、Ｔｉを１.０〜２.０％以下、Ａｌを１.６〜４.０％含み、残部はＮｉおよび不可避的不純物からなることを特徴とする耐高温硫化腐食性Ｎｉ基合金。
【請求項７】
重量％で、Ｃｏを１２〜１５％、Ｃｒを１８〜２１％、Ｍｏを３.５〜５％、Ｃを０.０２〜０.１％、Ｔｉを２.７５％以下、Ａｌを１.６％〜４．５％、Ｔｉ＋Ａｌ量を４.０〜５．０％含み、残部はＮｉおよび不可避的不純物からなることを特徴とする耐高温硫化腐食性Ｎｉ基合金。
【請求項８】
重量％で、Ｃｏを１２〜１５％、Ｃｒを１８〜２１％、Ｍｏを３.５〜５％、Ｃを０.０２〜０.１％、Ｔｉを２.７５％以下、Ａｌを１.６％以上、Ｔｉ＋Ａｌ量を４.０〜５.０％含み、残部はＮｉおよび不可避的不純物からなることを特徴とする耐高温硫化腐食性Ｎｉ基合金。
【請求項９】
重量％で、Ｃｏを１２〜１５％、Ｃｒを１８〜２１％、Ｍｏを３.５〜５％、Ｃを０.０２〜０.１％、Ｔｉを２.０％以下、Ａｌを１.６％以上、Ｔｉ＋Ａｌ量を４.０〜５.０％含み、残部はＮｉおよび不可避的不純物からなることを特徴とする耐高温硫化腐食性Ｎｉ基合金。
【請求項１０】
Ｔｉ，Ａｌを含む析出硬化型のＮｉ基合金であって、
重量％で、Ｔｉを２.０％以下、Ａｌを２.０％〜４．５％含み、残部はＮｉおよび不可避的不純物からなることを特徴とする耐高温硫化腐食性Ｎｉ基合金。
【請求項１１】
さらに、重量％で、Ｂを０.００３〜０.０１％、Ｚｒを０.０２〜０.０８％含むことを特徴とする請求項１ないし１０のいずれかに記載の耐高温硫化腐食性Ｎｉ基合金。
【発明の詳細な説明】
【０００１】
【発明の属する技術分野】
本発明は、例えば石油精製装置の流動層接触分解装置から出る排ガスのエネルギーを回収利用するエキスパンダタービンに用いて好適な耐高温硫化腐食性Ｎｉ基合金に関する。
【０００２】
【従来の技術】
例えば、タービンロータのような高温に曝される素材に用いるＮｉ基耐熱合金としては、従来より、耐酸化性、耐クリープ性、高温強度が良好であるＮｉ基合金が用いられている。
【０００３】
Ｎｉ基耐熱合金においては、良好な高温強度を得るため、ＴｉおよびＡｌを少量添加してＮｉ3 （Ｔｉ，Ａｌ）からなるγ′相を析出させているものが多く、通常、ＴｉおよびＡｌの含有量は、重量％にて（以下全て同じ）、Ａｌ＜１.６％、Ｔｉ＞２.５％に分布している。このうち、Ｔｉ＋Ａｌ量が増えると共に鍛造性が低下し、特に６％を超えると鋳造品として供されることが多い。
【０００４】
ところで、タービンやボイラ等の燃焼ガス雰囲気で使用される高温機器においては、Ｎａ，ＳＯ4，Ｖ及びＣｌなどを含む溶融塩が関与する、いわゆる "Hot Corrosion"と呼ばれる高温腐食が知られている。また、溶融塩の関与しない、ガスと金属の直接反応による硫化腐食が、Ｎｉ基合金に関して７００℃以上で起きることが報告されており、これは低融点（６４５℃）のＮｉ−Ｎｉ3Ｓ2共晶体が生成するのが１つの原因と言われている。
【０００５】
【発明が解決しようとする課題】
ところで、近年、石油精製プラントでの省エネルギー化を図るために、流動層接触分解装置から出る排ガスのエネルギーを回収するエネルギー回収システムが開発されている。このような装置のガスエキスパンダのタービン翼の部分に代表的なＮｉ基耐熱合金であるワスパロイを用いたところ、従来問題とされた温度より低い温度域での使用であるにも拘わらず、動翼の付け根の部分に硫化腐食が発生し、寿命の低下が懸念された。腐食部断面を調査したところ、図８に模式的に示すように、上層にＮｉ硫化物、下層にＣｒ硫化物が形成され硫化は結晶粒界に沿って深く進行していた。なお、腐食部の検査からはＮａ，Ｃｌ，ＳＯ4 およびＶなど溶融塩の形成を伺わせる成分は検出されなかった。
【０００６】
図９は、原因を調査する目的で硫化ガス環境中で行った実験の結果を示す顕微鏡組織写真である。実験条件は、硫黄分圧（ＰＳ2 ）：１０-8.6atm、温度：６００℃、時間：９６ｈであった。ここに見られるように粒界に沿って硫化腐食が進行しており、図８に示した実材の腐食形態が再現された。従って、本系においては、Ｎａ，Ｃｌ，ＳＯ4 およびＶなどを含む溶融塩を形成することなく、金属とガスの直接反応によって粒界硫化腐食が発生することが確認された。上記のように、６４５℃以下の硫化ガス環境中において粒界硫化腐食が生じた例はこれまでほとんど報告されておらず、勿論、このような硫化腐食の挙動や機構等は、明らかにされていなかった。
【０００７】
本発明は、上記のような課題に鑑み、十分な高温強度特性を保ちつつ、耐高温硫化腐食性に優れた合金を提供することを目的とするものである。
【０００８】
【課題を解決するための手段】
硫化腐食の発生条件を詳しく調査すべく、図９に示した断面の化学成分の分布を調べたところ、図１０及び図１１のように、粒界を含めた合金内部の硫化層には、合金中に含まれるＴｉ，Ａｌ，Ｍｏが濃縮していることが分かった。さらに詳しく調査した結果、これらの元素のうち、合金内部の硫化挙動に対してＭｏは大きな影響を与えないが、ＴｉとＡｌの濃度は大きな影響を与えることが分かった。
【０００９】
そこで、Ｃｏ，ＣｒおよびＭｏの濃度を一定（重量％でＣｏを１３％，Ｃｒを２０％，Ｍｏを４％）にして、ＴｉおよびＡｌの濃度を変えたＮｉ基合金を溶製し、それらの硫化の挙動を調べた。図１２は、合金内部の硫化層の厚さ（粒界硫化の場合は先端までの厚さ）とＴｉ−Ａｌ量との関係を示したものである。これより、Ｔｉが少なく、Ａｌが多い合金程、合金内部の硫化層が薄いことが分かる。すなわち、Ｔｉを少なく、Ａｌを多くすると、合金内部の硫化を抑制することができる。
【００１０】
この発明は上記の知見に沿ってなされたもので、請求項１に記載の発明は、重量％で、Ｃｏを１２〜１５％、Ｃｒを１８〜２１％、Ｍｏを３.５〜５％、Ｃを０.０２〜０.１％、Ｔｉを２.７５％以下、Ａｌを１.６％〜４．５％含み、残部はＮｉおよび不可避的不純物からなることを特徴とする耐高温硫化腐食性Ｎｉ基合金である。以下に、上記のような組成とした理由を説明する。
【００１１】
Ｃｏは、Ｎｉ基において主としてそれ自体が固溶体としてマトリクスの強化作用をするが、さらに、γ′のＮｉ生地に対する固溶量を減少させ、γ′の析出量を増加させることにより強化作用を行なう。Ｃｏが１２％未満では上記効果が不充分であり、１５％を超えるとσ相などの有害な金属間化合物を生成して、クリープ強度が低下する。従って、Ｃｏは１２〜１５％に限定した。
【００１２】
Ｃｒは、大気、酸化性の酸、高温酸化など酸化作用が同時に働く腐食環境において安定緻密な酸化被膜を形成し、耐酸化性を向上させる。また、Ｃと結びついてＣｒ7Ｃ3やＣｒ23Ｃ6などの炭化物を析出させ、高温強度を高める。Ｃｒが１８％未満では上記効果、特に耐酸化性が不充分であり、２１％を超えると、σ相などの有害な金属間化合物の生成を助長する。従って、Ｃｒは１８〜２１％に限定した。
【００１３】
Ｍｏは、主にγ相およびγ’相に固溶して高温強度を高める。また、塩酸等に対する耐食性を改善する。Ｍｏが３.５％未満では上記効果が不充分であり、５％を超えると、マトリクスの組織を不安定化させる。従って、Ｍｏは３.５％〜５％に限定した。
【００１４】
Ｃは、ＴｉとＴｉＣを作り、Ｃｒ，ＭｏとはＭ6Ｃ，Ｍ7Ｃ3およびＭ23Ｃ6 タイプの炭化物を作り、これらの炭化物は結晶粒度の粗大化を抑える。更に、Ｍ6ＣやＭ23Ｃ6は粒界に適量析出させることで粒界を強化する。Ｃが０.０２％以上含まれないと上記の期待される効果が得られず、０.１％を超えると析出強化に必要なＴｉ量が減少する。従って、Ｃは０.０２〜０.１％に限定した。
【００１５】
ＴｉおよびＡｌは、主にＮｉ3 （Ａｌ，Ｔｉ）となってγ′相を形成し、析出強化を与える。Ｔｉ量が多いほど合金内部の硫化腐食を助長するので、Ｔｉ量は２.７５％以下とした。一方、Ｔｉ量を減らした分、Ａｌ量を１.６％以上とすることで、十分な高温強度を保持すると共に、耐硫化性、特に、粒界腐食を含む内部硫化に対する耐硫化性を向上させる。
【００１６】
請求項２に記載の発明は、請求項１に記載の発明の合金において、さらにＴｉ含有量を２％以下としたもので、これによって、耐硫化腐食性が一層改善される。
請求項３に記載の発明は、請求項１に記載の発明の合金において、さらにＴｉ含有量を１．０〜２．０％としたもので、これによって耐硫化腐食性と、エキスパンダタービンの動翼などに用いるために必要なクリープ強度を両立させることができる。
【００１７】
請求項４に記載の発明は、請求項１に記載の発明の合金において、さらにＡｌ含有量を１．６〜４．０％としたもので、これによってＡｌの過剰添加による高温での伸び、絞りの低下が抑えられるので、高い鍛造性を維持することができる。
請求項５に記載の発明は、請求項４に記載の発明の合金において、さらにＴｉ含有量を２．０％以下としたもので、これによって、高い鍛造性を維持しつつ、耐硫化腐食性が一層改善される。
請求項６に記載の発明は、請求項５に記載の発明の合金において、さらにＴｉ含有量を１．０％以上としたもので、これによって、高い鍛造性、耐硫化腐食性を維持しつつ、クリープ強度をも維持することができる。
【００１８】
請求項７に記載の発明は、請求項１に記載の発明の合金において、さらにＴｉ＋Ａｌの含有量を４．０％以上としたもので、これによって、充分な高温強度が維持される。
請求項８に記載の発明は、請求項１に記載の発明の合金において、さらにＴｉ＋Ａｌ量を４.０〜５.０％としたもので、Ｔｉ＋Ａｌ量が５％以上であると鍛造性が悪くなるが、５％以下にすることによって鍛造性を向上させ、製造コストの低下や、優れた機械的性質を得ることができる。
【００１９】
請求項９に記載の発明は、請求項８に記載の発明の合金において、さらにＴｉ含有量を２．０％以下としたもので、これによって、高い鍛造性を維持しつつ、耐硫化腐食性が一層改善される。
請求項１０に記載の発明は、Ｔｉ，Ａｌを含む析出硬化型のＮｉ基合金であって、重量％で、Ｔｉを２.０％以下、Ａｌを２.０％〜４．５％含み、残部は、Ｎｉおよび不可避的不純物からなることを特徴とする耐高温硫化腐食性Ｎｉ基合金である。
【００２０】
請求項１１に記載の発明は、さらに、重量％で、Ｂを０.００３〜０.０１％、Ｚｒを０.０２〜０.０８％含むことを特徴とする請求項１ないし１０のいずれかに記載の耐高温硫化腐食性Ｎｉ基合金である。
Ｂは、粒界に析出して高温での粒界強度を高める。そのためには、０.００３％以上必要であるが、０.０１％以上では、粒界に低融点の共晶を生成し、溶融損傷を起こしやすくなる。従って、Ｂは０.００３〜０.０１％に限定した。
ＺｒもＢと同様に、粒界に析出して粒界強度を高める。そのためには、０.０２％以上必要であるが、あまり多いと、粒界に金属間化合物を析出してクリープ強度を低下させる。従って、Ｚｒは０.０２〜０.０８％に限定した。
【００２１】
【実施例】
本発明のＮｉ基合金の実施例を、従来品である比較例とともに溶製し、種々のテストを行った結果を説明する。
実施例は、表１に示すように、Ｔｉ及びＡｌ以外の成分は概ね一定とし、Ｔｉを約１.５％と２.０％、Ａｌをそれぞれ約２.５％，３.０％，３.５％及び２.０％，２.５％，３.０％とし、計６つの組成として溶製した。図１に、それらのＴｉとＡｌ量の関係を示す。Ｔｉ及びＡｌ以外の成分は、それぞれ概略値で、Ｃｏを１３.５％、Ｃｒを２０.０％、Ｍｏを４.２％、Ｃを０.０４％とし、残部は不純物を除いてＮｉである。これは、基本的に比較例のワスパロイと一致させた。図１中、枠で囲った部分はワスパロイの範囲であり、その内側の点は比較例である。
【００２２】
【表１】
0003912815.tif 000002
【００２３】
このような組成の合金を不活性雰囲気の誘導加熱炉で溶製し、不活性雰囲気で鋳造した後、加工比を５６％として板厚２０ｍｍまで鍛造加工した。そして、これを所定の熱処理を行った後、試験片を切り出した。熱処理は、固溶化を１０１０℃×４ｈｒＡＣ以上、安定化処理を８４３℃×４ｈｒＡＣ、析出硬化処理を７６０℃×１６ｈｒＡＣである。試験は、高温強度と耐高温硫化腐食性について行った。
【００２４】
図２に、６００℃においてＰＳ2 ＝１０-12atm 硫化ガス環境中に、４９ｈr曝露して行った硫化試験結果を示す。この図に示すように、本発明合金では粒界腐食を含む合金内部の硫化腐食層の幅は０.２μｍであり、従来品であるワスパロイが１２.６μｍ（図７）であるのに比べて大幅に合金内部の耐硫化性が改善されていることが分かる。
【００２５】
図３に、本発明合金を６００℃でＰｓ2 ＝１０-9 atm の硫化ガス環境中に４９ｈ曝露して行った硫化試験結果を示す。図３に示すように、耐硫化腐食性が著しく改善されていることがわかる。
【００２６】
次に、図４及び図５に、本発明合金の８５０〜１０５０℃における強度特性、すなわち熱間加工性を、従来品であるワスパロイと比較して示す。さらに、５３８℃における強度特性を図６にまとめて示す。これらの図に示すように、０.２％耐力、引張強さ、伸び、絞りの全ての高温強度特性に関して、本発明合金は、従来品であるワスパロイとほぼ同等の特性を持っていることが分かる。
【００２７】
【発明の効果】
以上説明したように、この発明は、重量％で、Ｃｏを１２〜１５％、Ｃｒを１８〜２１％、Ｍｏを３.５〜５％、Ｃを０.０２〜０.１％、Ｔｉを２.７５％以下、Ａｌを１.６％以上含み、残部を不純物を除き本質的にＮｉからなることを特徴とする耐高温硫化腐食性Ｎｉ基合金であるので、従来の同成分系の合金と同程度の高温強度特性を維持しつつ、より耐硫化腐食性に優れたＮｉ基合金を提供することができ、これにより、高温かつ硫化腐食性環境において信頼性の高い部材を安価に提供することができる。
【図面の簡単な説明】
【図１】この発明のＮｉ基合金の組成を示すグラフである。
【図２】この発明のＮｉ基合金の耐高温硫化腐食性試験結果を示す金属断面の顕微鏡組織写真である。
【図３】この発明のＮｉ基合金の耐高温硫化腐食性試験結果を示すグラフである。
【図４】この発明のＮｉ基合金の高温強度特性（熱間加工性）を示すグラフである。
【図５】同じく、この発明のＮｉ基合金の高温強度特性（熱間加工性）を示すグラフである。
【図６】この発明のＮｉ基合金の高温強度特性をまとめて示すグラフである。
【図７】比較例のＮｉ基合金の耐高温硫化腐食性試験結果を示す金属断面の顕微鏡組織写真である。
【図８】実機で見られた腐食の形態を模式的に示す図である。
【図９】従来のＮｉ基合金の耐高温硫化腐食性試験結果を示す金属断面の顕微鏡組織写真である。
【図１０】従来のＮｉ基合金の耐高温硫化腐食性試験後の断面のＥＰＭＡ分析結果である。
【図１１】同じく、従来のＮｉ基合金の耐高温硫化腐食性試験後の断面のＥＰＭＡ分析結果である。
【図１２】Ｎｉ基合金における内部硫化深さに及ぼすＴｉ−Ａｌ量の関係を示すグラフである。
【図１】
0003912815.tif 000003
【図２】
0003912815.tif 000004
【図３】
0003912815.tif 000005
【図４】
0003912815.tif 000006
【図５】
0003912815.tif 000007
【図６】
0003912815.tif 000008
【図７】
0003912815.tif 000009
【図８】
0003912815.tif 000010
【図９】
0003912815.tif 000011
【図１０】
0003912815.tif 000012
【図１１】
0003912815.tif 000013
【図１２】
0003912815.tif 000014